"一般式I[式中、R1及びR4は炭化水素基である。s及びuは0以上の整数、tは0または1であり、但し、s、u、tの少なくとも1つは0ではない。R2は炭化水素基または一般式II式中、R3は炭化水素基、nは1以上の整数、d、e及びfのうち少なくとも2つが1、残りは0を示すで表される基である。]で表されるオスミウムVI酸塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型オスミウムVI酸塩。磁性ナノ粒子が、MFe2O4[式中、MIIは、Fe2、Co2、Ni2、Mn2、Zn2、Mg2またはCu2であり、単独でも複数が組み合わされて含まれてもよい。]で表される組成のフェライトを主成分とすることを特徴とする、請求項1に記載の磁性ナノ粒子固定型オスミウムVI酸塩。下記の一般式III、下記の一般式IV及び/又は、下記の一般式V[これらの式中、MIIは、Fe2、Co2、Ni2、Mn2、Zn2、Mg2またはCu2であり、単独でも複数が組み合わされて含まれてもよい。R1及びR4は炭化水素基である。s及びuは0以上の整数、tは0または1であり、但し、s、u、tの少なくとも1つは0ではない。R2は炭化水素基または一般式II式中、R3は炭化水素基、nは1以上の整数、d、e及びfのうち少なくとも2つが1、残りは0を示すで表される基である。]で表される四級アンモニウム塩構造を含有する、請求項2に記載のフェライトを主成分とする磁性ナノ粒子固定型オスミウムVI酸塩。一般式VI[式中、R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される構造を有する四級アンモニウム塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型四級アンモニウム塩と、オスミウムVI酸カリウムK2OsO4とを、溶媒中で反応させることを特徴とする、請求項1に記載の磁性ナノ粒子固定型オスミウムVI酸塩の製造方法。磁性ナノ粒子が、MFe2O4[式中、MIIは、Fe2、Co2、Ni2、Mn2、Zn2、Mg2またはCu2であり、単独でも複数が組み合わされて含まれてもよい。]で表される組成のフェライトを主成分とすることを特徴とする、請求項4に記載の、磁性ナノ粒子固定型オスミウムVI酸塩の製造方法。下記の一般式VII、下記の一般式VIII及び/又は、下記の一般式IX[これらの式中、MIIは、Fe2、Co2、Ni2、Mn2、Zn2、Mg2またはCu2であり、単独でも複数が組み合わされて含まれてもよい。R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される四級アンモニウム塩構造を含有する、フェライトを主成分とする磁性ナノ粒子固定型四級アンモニウム塩と、オスミウムVI酸カリウムK2OsO4とを、溶媒中で反応させることを特徴とする、請求項5に記載の、フェライトを主成分とする磁性ナノ粒子固定型オスミウムVI酸塩の製造方法。請求項1~3のいずれかに記載の磁性ナノ粒子固定型オスミウムVI酸塩から成るジヒドロキシル化反応用触媒。本発明は、このような事情のもとでなされたものであり、磁性ナノ粒子固定型触媒として、オレフィンのジヒドロキシル化反応に用いられる新規な固定型酸化オスミウムを提供することを目的とする。本発明者らは、前記した磁性ナノ粒子固定型オスミウムVI酸塩について鋭意研究を重ねた結果、溶媒中において磁性ナノ粒子固定型四級アンモニウム塩とオスミウムVI酸カリウムとを反応させると、新規な磁性ナノ粒子固定型オスミウムVI酸塩が容易に得られること、そしてこの磁性ナノ粒子固定型オスミウムVI酸塩は、オレフィンのジヒドロキシル化反応を効率的に促進させ、さらに反応終了後磁石を近づけることにより引き寄せられ、回収、再利用可能な固定化酸化オスミウム触媒として有用であることを見出し、これらの知見に基づいて本発明を完成するに至った。すなわち、この出願は以下の発明を提供するものである。1一般式I[式中、R1及びR4は炭化水素基である。s及びuは0以上の整数、tは0または1であり、但し、s、u、tの少なくとも1つは0ではない。R2は炭化水素基または一般式II式中、R3は炭化水素基、nは1以上の整数、d、e及びfのうち少なくとも2つが1、残りは0を示すで表される基である。]で表されるオスミウムVI酸塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型オスミウムVI酸塩。2磁性ナノ粒子が、MFe2O4[式中、MIIは、Fe2、Co2、Ni2、Mn2、Zn2、Mg2またはCu2であり、単独でも複数が組み合わされて含まれてもよい。]で表される組成のフェライトを主成分とすることを特徴とする、1に記載の磁性ナノ粒子固定型オスミウムVI酸塩。3下記の一般式III、下記の一般式IV及び/又は、下記の一般式V[これらの式中、MIIは、Fe2、Co2、Ni2、Mn2、Zn2、Mg2またはCu2であり、単独でも複数が組み合わされて含まれてもよい。R1及びR4は炭化水素基である。s及びuは0以上の整数、tは0または1であり、但し、s、u、tの少なくとも1つは0ではない。R2は炭化水素基または一般式II式中、R3は炭化水素基、nは1以上の整数、d、e及びfのうち少なくとも2つが1、残りは0を示すで表される基である。]で表される四級アンモニウム塩構造を含有する、2に記載のフェライトを主成分とする磁性ナノ粒子固定型オスミウムVI酸塩。4一般式VI[式中、R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される構造を有する四級アンモニウム塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型四級アンモニウム塩と、オスミウムVI酸カリウムK2OsO4とを、溶媒中で反応させることを特徴とする、1に記載の磁性ナノ粒子固定型オスミウムVI酸塩の製造方法。5磁性ナノ粒子が、MFe2O4[式中、MIIは、Fe2、Co2、Ni2、Mn2、Zn2、Mg2またはCu2であり、単独でも複数が組み合わされて含まれてもよい。]で表される組成のフェライトを主成分とすることを特徴とする、4に記載の、磁性ナノ粒子固定型オスミウムVI酸塩の製造方法。6下記の一般式VII、下記の一般式VIII及び/又は、下記の一般式IX[これらの式中、MIIは、Fe2、Co2、Ni2、Mn2、Zn2、Mg2またはCu2であり、単独でも複数が組み合わされて含まれてもよい。R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される四級アンモニウム塩構造を含有する、フェライトを主成分とする磁性ナノ粒子固定型四級アンモニウム塩と、オスミウムVI酸カリウムK2OsO4とを、溶媒中で反応させることを特徴とする、5に記載の、フェライトを主成分とする磁性ナノ粒子固定型オスミウムVI酸塩の製造方法。71~3のいずれかに記載の磁性ナノ粒子固定型オスミウムVI酸塩から成るジヒドロキシル化反応用触媒。本発明に係る磁性ナノ粒子固定型オスミウムVI酸塩は、オレフィンのジヒドロキシル化反応における触媒として有効であり、反応終了後磁石に引き寄せることにより容易に回収でき、また再利用も可能である。本発明の新規な磁性ナノ粒子固定型オスミウムVI酸塩は、下記の一般式I[式中、R1及びR4は炭化水素基である。s及びuは0以上の整数、tは0または1であり、但し、s、u、tの少なくとも1つは0ではない。R2は炭化水素基または一般式II式中、R3は炭化水素基、nは1以上の整数、d、e及びfのうち少なくとも2つが1、残りは0を示すで表される基である。]で表されるオスミウムVI酸塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型オスミウムVI酸塩である。この磁性ナノ粒子固定型オスミウムVI酸塩について、前記式中の置換基における各符号で示される内容を具体的に説明することにより、それらの構造をさらに明らかにする。1R1は炭化水素基を表し、炭化水素基は、アルキル基、シクロアルキル基、アリール基及びアラルキル基の中から選ばれる基である。アルキル基は、その炭素数が1~22であり、直鎖状、分岐鎖状のいずれであってもよい。具体的には、メチル、エチル、n-プロピル、i-プロピル、n-ブチル、i-ブチル、t-ブチル、n-ペンチル、i-ペンチル、t-ペンチル、へキシル、ヘプチル、オクチル、ノニル、デカニルなどの基を挙げることができる。シクロアルキル基は、シクロブチル、シクロペンチル、シクロヘキシル、シクロヘプチル基等を挙げることができる。アリール基は、置換基を有してもよい芳香族炭化水素基である。芳香族炭化水素としては、ベンゼン、ビフェニル、テルフェニル、ナフタレン、アントラセン等を挙げることができる。置換基としてはアルキル基等が挙げられ、また2以上の置換基を有していて差し支えない。アルキル基としては炭素数1から3のアルキル基であり、メチル基、エチル基、プロピル基、i-プロピル基を挙げることができる。アラルキル基は、側鎖としてアルキル基を持つ芳香族炭化水素の側鎖から1個の水素原子が失われた構造であり、ベンジル基、フェネチル基、アントラセニルメチル基等である。2s及びuは0以上の整数で好ましくは0~10である。また、tは0または1である。但し、s、u、tの少なくとも1つは0ではない。3R2が炭化水素基の場合、R1と同様である。R2が一般式IIで表される場合、R3はR1と同様である。この場合、繰り返し構造の世代数nは1以上の整数を示すが、好ましくは1~6である。繰り返し構造は下記一般式Xで表される。一般式IIで表される基の一例として、d、e及びfのうち、いずれか2つが1でn=3の場合について示すと次のとおりである。-CH2-C6H3-[O-CH2-C6H3-[O-CH2-C6H3-O-R32]2]2支持体の磁性ナノ粒子としては、MIIFe2O4を組成とするフェライト、及びこれを含有する、フェライトを主成分とする磁性を有する鉄化合物を用いることができる。MIIとしては、Fe2、Co2、Ni2、Mn2、Zn2、Mg2及びCu2が挙げられ、これらが単独でも複数が組み合わされて含まれてもよい。完全にこの構造でなくてもこの組成を含有する磁性ナノ粒子は何れも支持体と成り得る。例えば、シリカSiO2で被覆したフェライトがこれに該当する。また、マグへマイトγ-Fe2O3を組成とする磁性ナノ粒子も支持体として用い得る。以下に、磁性ナノ粒子としてフェライトを用いた場合を例にとって、磁性ナノ粒子支持体への有機基の固定化の形態を、説明する。固定化の主な形態として、一般式IIIが挙げられる。式中、MII、R1、R2、s、t、uは前記と同じ意味を示す。上記の構造は鉄酸化物の表面の3個の酸素原子とケイ素が結合し、固定化されている。しかしこの場合、必ずしも酸素3原子の3箇所で固定化している必要はなく、酸素2原子での2箇所や酸素1原子での1箇所での固定化もあり得る。またSi-O-Si結合により形成されたケイ素化合物のオリゴマーが鉄酸化物に固定化された構造もあり得る。固定化の様式は問わず、フェライトを主成分とする磁性ナノ粒子の表面に固定化されていればよい。酸素原子2個で固定化した構造とケイ素化合物の二量体が固定化した構造の一例をそれぞれ一般式IV及び一般式Vに示す。式中、MII、R1、R2、s、t、uは前記と同じ意味を示す。R4は炭化水素基を示す。式中、MII、R1、R2、R4、s、t、uは前記と同じ意味を示す。本発明の磁性ナノ粒子固定型オスミウムVI酸塩に導入されるオスミウムの含有量は、0.001~5.0mmol/g、好ましくは、0.01~2.0mmol/gである。また本磁性ナノ粒子固定型オスミウムVI酸塩の一次粒子の粒径は、0.5~1000nm、好ましくは5~100nmであるが、一般に凝集していることが多い。また本磁性ナノ粒子固定型オスミウムVI酸塩は、この凝集を解くために、磁性ナノ粒子の表面が、オクタノール等の長鎖アルコールやオレイン酸等の長鎖カルボン酸等の界面活性剤で覆われていてもよい。本発明の磁性ナノ粒子固定型オスミウムVI酸塩は、下記の一般式VI[式中、R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される構造を有する四級アンモニウム塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型四級アンモニウム塩と、オスミウムVI酸カリウムK2OsO4とを溶媒中で反応させることにより製造することができる。この製法では、ハロゲン化物イオンとオスミウムVI酸イオンOsO42-とのイオン交換により、磁性ナノ粒子固定型オスミウムVI酸塩が製造される。反応溶媒としては水が用いられるが、有機溶媒との混合系でもよい。水と有機溶媒との混合系の場合、有機溶媒としては、アセトニトリル、プロピオニトリル、アセトン、t-ブタノールが好ましいが、N,N-ジメチルホルムアミド、テトラヒドロフラン、ジエチルエーテル、ジクロロメタン等のハロゲン化炭化水素、トルエン、キシレン等の炭化水素、メタノール、エタノール等の脂肪族アルコールなどでもよい。この溶媒を用いて磁性ナノ粒子固定型四級アンモニウム塩とオスミウムVI酸カリウムK2OsO4との反応を行うに際しては、好ましくは、アルゴン等の不活性ガス雰囲気下、オスミウムVI酸カリウムを溶媒に溶解させたところに磁性ナノ粒子固定型四級アンモニウム塩を添加し、十分に攪拌しながら反応させる。反応条件については、反応温度は室温が好ましい。100°Cまで加熱してもよいが、それぞれの溶媒の沸点により上限が異なる。また反応時間は、反応温度及び使用する溶媒等その他の条件により異なり一概に定めることはできないが、好ましくは0.5~50時間程度である。また、オスミウムVI酸カリウムの使用量については、必ずしも限定する必要はないが、一般的には、原料のハロゲン1モルあたり0.01~5モル、好ましくは0.4~0.5モルの範囲のオスミウムVI酸カリウムが用いられる。反応終了後、磁石を反応容器に近づけることにより、反応生成物は引き寄せられるので反応溶液をデカンテーションする。さらに溶媒で反応生成物を洗浄し、減圧下乾燥することにより、反応生成物が得られ、赤外線吸収スペクトルIR及び元素分析より目的物の生成が確認される。本反応により、一段階で目的とする磁性ナノ粒子固定型オスミウムVI酸塩を製造することができる。前記の製造方法において、原料物質に対応する一般式VI[式中、R1及びR4は炭化水素基である。s及びuは0以上の整数、tは0または1であり、但し、s、u、tの少なくとも1つは0ではない。Xはハロゲン原子であり、R2は炭化水素基または一般式II式中、R3は炭化水素基、nは1以上の整数、d、e及びfのうち少なくとも2つが1、残りは0を示すで表される基である。]で表される構造を有する四級アンモニウム塩が、当該一般式中のSiに結合する3つのR4-O-基の少なくとも1つが磁性ナノ粒子中の酸素原子と置き換わることにより、当該磁性ナノ粒子に固定化された構造を含有する、磁性ナノ粒子固定型四級アンモニウム塩は、一般式VI式中、R1、R2、R4、s、t、u、Xは前記と同じ意味を示す。で表される四級アンモニウム塩と、磁性ナノ粒子とを、溶媒中加熱することにより製造することができる。R4の炭化水素基は、アルキル基及びアルケニル基の中から選ばれる基である。アルキル基は、その炭素数が1~20であり、直鎖状、分岐鎖状のいずれであってもよい。具体的には、メチル、エチル、n-プロピル、i-プロピル、n-ブチル、i-ブチル、t-ブチル、n-ペンチル、i-ペンチル、t-ペンチル、へキシル、ヘプチル、オクチル、ノニル、デカニルなどの基を挙げることができる。アルケニル基としては、ビニル、プロペニル、ブテニル基等を挙げることができる。この反応に用いられる溶媒としては、四級アンモニウム塩を溶解し得るものであればよく、特に制限されない。例えば、トルエン、ベンゼン、キシレン等の炭化水素、エタノール、1-プロパノール、2-プロパノール、ブタノール等のアルコール等が好ましく挙げられる。加熱温度は、通常室温から200°Cの範囲で選ばれるが、50°Cから120°Cが好ましい。溶媒の沸点によっては還流することが望ましい。また、反応中、反応液は撹拌するのがよい。前項の磁性ナノ粒子固定型四級アンモニウム塩の製造方法において原料物質に対応する下記一般式VI式中、R1、R2、R4、s、t、u、Xは前記と同じ意味を示すで表される四級アンモニウム塩は、一般式XI式中、R1、R4、s、t、uは前記と同じ意味を示すで表される三級アミンと、一般式XIIR2XXII式中R2及びXは前記と同じ意味を示す。で表される含ハロゲン化合物を溶媒中で加熱することにより製造することができる。あるいは一般式XIII式中、R4、s、t、u、Xは前記と同じ意味を示すで表される含ハロゲン化合物と、一般式XIVR12R2NXIV式中R1及びR2は前記と同じ意味を示す。で表される三級アミンを溶媒中で加熱することにより製造することができる。これらの反応に用いられる溶媒としては、三級アミンと含ハロゲン化合物を溶解し得るものであればよく、特に制限されない。例えば、アセトン、N,N-ジメチルホルムアミド、アセトニトリル、ジメチルスルホキシド、テトラヒドロフランやトルエン、ベンゼン、キシレン等の炭化水素等が好ましく挙げられる。加熱温度は、通常室温から150°Cの範囲で選ばれるが、50°Cから100°Cが好ましい。また、反応中、反応液は撹拌するのがよい。磁性ナノ粒子固定型オスミウムVI酸塩を用いることにより、オレフィンのジヒドロキシル化反応が進行するから、本磁性ナノ粒子固定型オスミウムVI酸塩は、新規ジヒドロキシル化反応用触媒として有用である。本発明の磁性ナノ粒子固定型オスミウムVI酸塩をこのような酸化触媒として用いた反応の1例について、以下に説明する。前記触媒としての磁性ナノ粒子固定型オスミウムVI酸塩と共酸化剤存在下に、一般式XV式中、R5、R6、R7及びR8は、水素原子又は炭化水素基であって、これらのうち2つ以上が炭化水素基の場合、いずれか2つは互いに結合して環を形成してもよいで表されるオレフィンを溶媒中で反応させ、一般式XVI式中、R5、R6、R7及びR8は前記と同じ意味を示すで表されるジオール体を製造することができる。上記炭化水素基は特に限定されず、アルキル基、アルケニル基、シクロアルキル基、アリール基、アラルキル基等が挙げられる。またこの反応は、通常、溶媒に触媒、原料物質及び共酸化剤を溶解させて行われる。共酸化剤には通常N-メチルモルホリンN-オキシド、フェリシアン化カリウム、過酸化水素、t-ブチルヒドロペルオキシド等が用いられる。溶媒には通常有機溶媒と水との混合溶媒が用いられる。有機溶媒として好ましくはアセトン、アセトニトリル、ジオキサン、t-ブチルアルコール等が単独もしくは組み合わせて用いられる。また反応は、格別加熱することなく、室温程度で進行させることができるが、加熱により促進させるようにしてもよい。反応中、反応液は攪拌するのがよい。反応終了後、磁石を反応容器に近づけ磁性ナノ粒子固定型オスミウムVI酸塩を引き寄せ、デカンテーションにより反応溶液を取り出すことにより、磁性ナノ粒子固定型酸化オスミウム触媒を回収できる。そして再度反応容器に反応溶媒や反応基質等を添加することにより、触媒の再利用が可能である。また取り出した反応溶液を濃縮しカラムクロマトグラフィーによる分離精製により目的物質を得ることができる。特に窒素上に導入される官能基R1、R2が嵩高い程、オスミウムの反応溶液中への溶出リーチングは抑えられ、より効率的な触媒の回収、再利用リサイクルが達成される。例えばR2が一般式IIの場合がこれに該当し、円滑な触媒のリサイクルが実現される。従来、酸化オスミウム触媒のリサイクルには、濾過操作や分液操作等が必要であったが、本磁性ナノ粒子固定型酸化オスミウム触媒は触媒を磁石に引き寄せ、反応溶液をデカンテーションするだけで回収でき、再度反応容器に反応基質等を添加することにより再利用が可能であり、容易にリサイクルが実現される点が本触媒の利点といえる。このように、本発明の磁性ナノ粒子固定型オスミウムVI酸塩は、新規ジヒドロキシル化反応用触媒として有用であり、これを用いることにより溶媒中において効率的にオレフィンのジヒドロキシル化反応を促進させることができる。次に、実施例により本発明を更に詳細に説明するが、本発明はこれらの例により何ら限定されるものではない。なお、以下の実施例では磁性ナノ粒子として、マグネタイトFe3O4またはシリカSiO2で被覆したマグネタイトを用いた。これらの磁性ナノ粒子は、上述の非特許文献3に記載の方法に従い合成した。また、磁性ナノ粒子に対する四級アンモニウム塩の固定化は、上述の非特許文献6に記載された有機基の固定化方法に準じて行った。マグネタイト固定型四級アンモニウム塩の合成の一例を、原料の四級アンモニウム塩の調製も含め参考例として以下に記載する。参考例アルゴン雰囲気下、N,N-ジメチルアミノプロピルトリメトキシシラン435.3mgと以下の構造式で表される含臭素化合物268.3mgの脱水アセトニトリル溶液4mLを70°C1時間撹拌した後、溶媒を真空留去し、以下の構造式で表される四級アンモニウム塩を得た。次にアルゴン雰囲気下、マグネタイト581.1mgと調製した四級アンモニウム塩を脱気したエタノール12mLに加え、さらに超純水78μLを加え、1分間超音波をかけた後、メカニカルスターラーを用いて撹拌しながら20時間加熱還流した。反応終了後、磁石を近づけることにより、生成物を壁面に引き寄せ、反応溶液をデカンテーションし、さらに脱気したエタノールで5回洗浄した。その後70°Cで真空乾燥し、目的物を得た黒色粉末、666.1mg。このもののIR分析と元素分析の結果は次の通りである。IR:3447、2984、2945、1159、584cm-1元素分析:C5.27、H0.59、N0.24、Br1.11これらの分析結果より、この生成物は以下の構造式で代表される、磁性ナノ粒子に有機基が固定化された化合物と同定された。なお、以下の構造式は、磁性ナノ粒子に対する有機基の固定化の主な形態である、磁性ナノ粒子中の鉄酸化物の表面の3個の酸素原子と有機基のケイ素が結合する形態で記載されているが、[0016]において述べたように、有機基の磁性ナノ粒子に対する結合形態はこれに限られるものではない。以下の実施例における構造式についても同様である。実施例1アルゴン雰囲気下、オスミウムVI酸カリウム二水和物K2OsO42H2O4.8mgの水溶液1mlに、以下の構造式で表されるマグネタイトFe3O4固定型四級アンモニウム塩200.0mg0.139mmolgを加え、室温にて3時間攪拌した。反応後、磁石を反応容器に近づけ生成物を引き寄せデカンテーションし、水で5回洗浄後、生成物を減圧乾燥させることにより、目的物を得た黒色粉末、収量203.8mg。このもののIR分析と元素分析の結果は次の通りである。IR:3445、2900、1661、1159、1045、970、581cm-1元素分析:C4.60、H0.55、N0.20、Os1.16これらの分析結果より、この生成物は以下の構造式で表される化合物と同定された。実施例2アルゴン雰囲気下、オスミウムVI酸カリウム二水和物K2OsO42H2O20.8mgの水溶液5mlに、以下の構造式で表されるマグネタイトFe3O4固定型四級アンモニウム塩1.0014g0.120mmolgを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量1.0078g。このもののIR分析と元素分析の結果は次の通りである。IR:3447、1636、1150、1049、571cm-1元素分析:C7.94、H0.80、N0.18、Os1.06これらの分析結果より、この生成物は以下の構造式で表される化合物と同定された。実施例3アルゴン雰囲気下、オスミウムVI酸カリウム二水和物K2OsO42H2O8.0mgの水溶液1mlに、以下の構造式で表されるマグネタイトFe3O4固定型四級アンモニウム塩260.1mg0.178mmolgを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量263.0mg。このもののIR分析と元素分析の結果は次の通りである。IR:3445、2850、1650、1100,1000,590cm-1元素分析:C2.47、H0.43、N0.14、Os1.57これらの分析結果より、この生成物は以下の構造式で表される化合物と同定された。実施例4アルゴン雰囲気下、オスミウムVI酸カリウム二水和物K2OsO42H2O14.3mgの水溶液3mlに、以下の構造式で表されるマグネタイトFe3O4固定型四級アンモニウム塩801.0mg0.103mmolgを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量802.7mg。このもののIR分析と元素分析の結果は次の通りである。IR:2957、2922、2853、1589、1456,1113,1047、627、563cm-1元素分析:C5.76、H1.01、N0.15、Os0.91これらの分析結果より、この生成物は以下の構造式で表される化合物と同定された。実施例5アルゴン雰囲気下、オスミウムVI酸カリウム二水和物K2OsO42H2O13.3mgの水溶液3mlに、以下の構造式で表されるマグネタイトFe3O4固定型四級アンモニウム塩700.2mg0.108mmolgを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量702.3mg。このもののIR分析と元素分析の結果は次の通りである。IR:2922、2853、1634、1470,1043,633、557cm-1元素分析:C4.03、H0.73、N0.15、Os0.93これらの分析結果より、この生成物は以下の構造式で表される化合物と同定された。実施例6アルゴン雰囲気下、オスミウムVI酸カリウム二水和物K2OsO42H2O8.7mgの水溶液3mlに、以下の構造式で表される、シリカSiO2を被覆したマグネタイトFe3O4固定型四級アンモニウム塩254.0mg0.197mmolgとアセトニトリル0.5mlを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量254.5mg。このもののIR分析と元素分析の結果は次の通りである。IR:3032、2922、1595、1456、1152、1092、627、577、552cm-1元素分析:C11.85、H1.24、N0.24、Os1.70これらの分析結果より、この生成物は以下の構造式で表される化合物と同定された。実施例7アルゴン雰囲気下、オスミウムVI酸カリウム二水和物K2OsO42H2O17.7mgの水溶液3mlに、以下の構造式で表されるマグネタイトFe3O4固定型四級アンモニウム塩1.2000g0.085mmolgを加え、室温にて5時間攪拌した。反応後、磁石を反応容器に近づけ生成物を引き寄せデカンテーションし、水で5回洗浄後、生成物を減圧乾燥させることにより、目的物を得た黒色粉末、収量1.2040g。このもののIR分析と元素分析の結果は次の通りである。IR:3032、1597、1452、1159、1049、572cm-1元素分析:C11.80、H0.95、N0.12、Os0.67これらの分析結果より、この生成物は以下の構造式で表される化合物と同定された。実施例8アルゴン雰囲気下、アセトン0.75mL、水0.75mLの混合溶液に、実施例1で得られた磁性ナノ粒子固定型オスミウムVI酸塩0.0615mmolg195mg、スチレン61.5mg、N-メチルモルホリンN-オキシド90.3mgを順次加え、室温にて4時間撹拌し、反応させた。反応終了後アセトンを減圧留去し、磁石を反応容器に近づけデカンテーションした。さらに触媒を水で5回洗浄し、反応溶液を含むこれらの水溶液を減圧留去し、得られた粗生成物をシリカゲルカラムクロマトグラフィーヘキサン:酢酸エチル=1:1で分離、精製して以下の構造式で表されるジオール60.8mg収率74.6を得た。"